СПОСОБ ПОЛУЧЕНИЯ ХИМИКО-МЕХАНИЧЕСКОЙ ДРЕВЕСНОЙ МАССЫ

1. Способ получения химико-механической древесной массы из древесного сырья, содержащего древесную щепу, в соответствии с которым:
древесную щепу приводят в контакт со щелочным пропиточным раствором на стадии пропитки при условиях, при которых пропиточный раствор проникает в древесную щепу, и
размалывают древесную щепу, обработанную пропиточным раствором, до желаемых значений садкости с получением древесной массы,
отличающийся тем, что:
древесную щепу подвергают деаэрации, и
полученную таким образом деаэрированную древесную щепу пропитывают щелочным пропиточным раствором при избыточном давлении, таким образом, что пропиточный раствор эффективно абсорбируется древесной щепой перед ее размолом.
2. Способ по п.1, отличающийся тем, что древесное сырье пропаривают при повышенной температуре, в частности при температуре приблизительно 80-100°С, для удаления воздуха из древесной щепы.
3. Способ по п.2, отличающийся тем, что:
пропаренную древесную щепу, по существу, при температуре пропарки направляют на стадию пропитки, и
на стадии пропитки поддерживают температуру пропиточного раствора ниже, чем температура на стадии пропарки.
4. Способ по любому из пп.2 или 3, отличающийся тем, что пропаренную древесную щепу подают на стадию пропитки через шнековый пресс.
5. Способ по п.1 или 3, отличающийся тем, что на стадии пропитки используют пропиточный раствор, содержащий гидроксид щелочного металла, максимальное количество которого составляет приблизительно 6 кг на тонну воздушно-сухой массы, предпочтительно максимально приблизительно 4 кг на тонну воздушно-сухой массы.
6. Способ по п.1 или 3, отличающийся тем, что в качестве пропиточного раствора используют водный раствор гидроксида щелочного металла, такого как гидроксид натрия, варочную жидкость, полученную от варки целлюлозы, например белый или зеленый щелок, или сульфитные соединения, такие как сульфит натрия, или их смесь.
7. Способ по любому п.1 или 3, отличающийся тем, что древесную щепу пропитывают щелочным пропиточным раствором в течение приблизительно 1-240 мин, предпочтительно приблизительно 5-120 мин, более предпочтительно приблизительно 10-60 мин.
8. Способ по п.1, отличающийся тем, что древесное сырье размалывают до значений садкости, составляющих 50-500 мл согласно Канадскому стандарту, предпочтительно приблизительно 90-150 мл согласно Канадскому стандарту.
9. Способ по п.1 или 3, отличающийся тем, что температура на стадии пропитки составляет приблизительно 30-95°С, предпочтительно приблизительно 40-90°С.
10. Способ по п.1 или 3, отличающийся тем, что значение абсолютного давления на стадии пропитки составляет приблизительно 1,5-15 бар, предпочтительно приблизительно 2-10 бар.
11. Способ по п.1 или 3, отличающийся тем, что на стадии пропитки по меньшей мере 85%, предпочтительно по меньшей мере 90%, наиболее предпочтительно по меньшей мере 95% объема пор древесной щепы заполняют пропиточным раствором.
12. Способ по п.1 или 3, отличающийся тем, что пропитку осуществляют в несколько этапов, причем, по меньшей мере, один из этапов осуществляют при избыточном давлении, и по меньшей мере один из этапов осуществляют при нормальном атмосферном давлении.
13. Способ по п.2 или 3, отличающийся тем, что пропарку древесной щепы осуществляют, по меньшей мере, по существу при нормальном атмосферном давлении с использованием насыщенного или близкого к насыщенному пара.
14. Химико-механическая древесная масса, полученная способом по любому из пп.1-13.